СПОСОБ ПОЛУЧЕНИЯ СТИРОЛА И/ИЛИ ЗАМЕЩЕННОГО СТИРОЛА

1. Способ получения стирола и/или замещенногоустирола из сырья, содержащего 1-фенилэтанол и 2-фенилэтанол и/или замещенный 1-фенилэтанол и замещенный 2-фенилэтанол, который включает дегидратацию сырья в газовой фазе при повышенной температуре в присутствии катализатора, содержащего частицы оксида алюминия, обладающие мультимодальным распределением размеров пор.
2. Способ по п.1, где максимум в первом диапазоне размеров пор соответствует диаметрам пор от 5 до 30 нм, а максимум во втором диапазоне размеров пор соответствует диаметрам пор от 300 до 1000 нм.
3. Способ по п.1, где диаметры пор, соответствующие максимумам в первом и втором диапазонах размеров пор, различаются по меньшей мере на 200 нм и не более чем на 1000 нм.
V
4. Способ по любому одному из пп.1-3, где средний диаметр пор, вычисленный по объему, (MPD) составляет от 5 до 50 нм.
V
5. Способ по любому одному из пп.1-3, где MPD больше максимума диаметра пор в первом диапазоне размеров пор и меньше максимума диаметра пор во втором диапазоне размеров пор.
V
6. Способ по п.4, где MPD больше максимума диаметра пор в первом диапазоне размеров пор и меньше максимума диаметра пор во втором диапазоне размеров пор.
7. Способ по любому одному из пп.1, 2, 3 или 6, где общий объем пор катализатора составляет от 0,25 до 1,50 мл/г.
8. Способ по п.4, где общий объем пор катализатора составляет от 0,25 до 1,50 мл/г.
9. Способ по п.5, где общий объем пор катализатора составляет от 0,25 до 1,50 мл/г.
10. Способ по любому одному из пп.1, 2, 3, 6, 8 или 9, где от 10 до 40% общего объема пор катализатора представлено порами с диаметром более 100 нм и от 60 до 90% общего объема пор катализатора представлено порами с диаметром от 2 до 100 нм.
11. Способ по п.4, где от 10 до 40% общего объема пор катализатора представлено порами с диаметром более 100 нм и от 60 до 90% общего объема пор катализатора представлено порами с диаметром от 2 до 100 нм.
12. Способ по п.7, где от 10 до 40% общего объема пор катализатора представлено порами с диаметром более 100 нм и от 60 до 90% общего объема пор катализатора представлено порами с диаметром от 2 до 100 нм.
2
13. Способ по любому одному из пп.1, 2, 3, 6, 8, 9, 11 или 12, где площадь поверхности катализатора находится в диапазоне от 60 до 160 м/г.
2
14. Способ по п.4, где площадь поверхности катализатора находится в диапазоне от 60 до 160 м/г.
2
15. Способ по п.5, где площадь поверхности катализатора находится в диапазоне от 60 до 160 м/г.
2
16. Способ по п.7, где площадь поверхности катализатора находится в диапазоне от 60 до 160 м/г.
2
17. Способ по п.10, где площадь поверхности катализатора находится в диапазоне от 60 до 160 м/г.
2
18. Способ по п.13, где площадь поверхности катализатора находится в диапазоне от 60 до 160 м/г.
19. Способ по любому одному из пп.1, 2, 3, 6, 8, 9, 11, 12, 14 - 17 или 18, где катализатор представляет собой полый структурный четырехлепестковый катализатор.
20. Способ по п.4, где катализатор представляет собой полый структурный четырехлепестковый катализатор.
21. Способ по п.5, где катализатор представляет собой полый структурный четырехлепестковый катализатор.
22. Способ по п.7, где катализатор представляет собой полый структурный четырехлепестковый катализатор.
23. Способ по п.10, где катализатор представляет собой полый структурный четырехлепестковый катализатор.
24. Способ по п.13, где катализатор представляет собой полый структурный четырехлепестковый катализатор.
25. Способ по п.19, где катализатор представляет собой полый структурный четырехлепестковый катализатор.